FR 2805901 A1 20010907 FR 0002848 A 20000306 "Finissage d'une lentille ophtalmique" La présente invention concerne de manière génerale le finissage des lentilles ophtalmiques, plus communément appelées verres, à monter sur des montures de lunettes. Elle vise plus particulièrement un procédé de finissage d'une surface d'une lentille ophtalmique, pour l'adapter à une prescription donnée. La réalisation de lentilles ophtalmiques se fait habituellement en deux temps. Dans un premier temps, il est procédé à la réalisation de la lentille semi-finie. Cette lentille semi-finie, obtenue par moulage, présente généralement une surface sphérique, asphérique ou multifocale progressive. L'autre surface est sphérique est destinée à être traitée afin d'adapter la lentille aux besoins porteur. Dans un deuxième temps, il est procédé, à la demande, au traitement de cette surface sphérique en assurant, au coup par coup, reprise d'usinage, l'ajustement de corrections nécessaires pour satisfaire à prescription requise, tant en ce qui concerne la puissance qu'en ce qui concerne éventuellement d'autres types de corrections, tels que, par exemple, la réalisation d'un cylindre si le porteur concerné est astigmate. L'ébauche de la surface est réalisée au moyen machines d'usinage rapides. II subsiste, pour la surface, après cette premiere étape, des traces d'outil qu'il est nécessaire de supprimer. La surface usinee passe ainsi par un poste de doucissage et un poste de polissage. Ces différentes étapes nécessitent des équipements spécifiques et un grand nombre d'outils. En effet, aux étapes de doucissage et de polissage, il est necessaire d'adapter la forme des outils à la surface à traiter, afin de ne pas trop deformer la surface usinée et de respecter ainsi les courbures aux différents points de la surface. Le procédé ainsi mis en oeuvre est à la fois coûteux en temps et d'un prix de revient élevé. Afin de réduire le temps de finissage et donc le coût de fabrication de telles lentilles ophtalmiques, il a été proposé dans le document US 4 417 790 un procédé de finissage selon lequel on réalise un vernissage de la surface usinée, non doucie non polie, pour obtenir une surface présentant une qualité optique acceptable. Selon document, l'épaisseur de la couche de vernis appliquée sur ladite surface est de l'ordre de 10 Ra, où Ra est la rugosité moyenne arithmétique de la surface usinée. Toutefois, ce procédé ne donne pas entière satisfaction du point vue cosmétique et ne permet pas d'éliminer tous les défauts de la surface, certains restant visibles à la lampe à arc. Par rapport à l'état de la technique précité, la présente invention propose un nouveau procédé rapide et permettant d'obtenir une lentille finie de très bonne qualité optique qui répond aux exigences cosmétiques. Particulièrement, l'invention propose un procédé de finissage d'une surface d'une lentille ophtalmique à une prescription donnée, selon lequel on applique sur la surface une couche de vernis d'épaisseur comprise entre environ 30 Ra et Ra, où Ra est la rugosité moyenne arithmétique de ladite surface, pour lui conférer un état de surface poli. Ainsi, avantageusement, selon l'invention, l'épaisseur de la couche de vernis permet d'éliminer tous les défauts de la surface de la lentille ophtalmique, qui présente alors une très bonne qualité optique. Préférentiellement, selon l'invention, l'épaisseur de la couche de vernis déposée sur ladite surface est comprise entre environ 100 Ra et 800 Ra, préférentiellement comprise entre 500 Ra et 800 Ra. Selon une caractéristique avantageuse du procédé conforme à l'invention, la couche de vernis est obtenue par durcissement d'une composition liquide de vernis qui présente une viscosité à 25 C comprise entre environ 1000 et 3000 mPas. La couche de vernis présente avantageusement un indice de réfraction sensiblement égal à celui de la lentille avec une tolérance de 0,01. Ainsi, avantageusement, selon l'invention, la couche de vernis déposée sur la surface de la lentille et la lentille forment un seul dioptre, cette lentille répondant alors aux exigences du point de vue cosmétique puisqu'elle ne présente d'une part d'irisation visible à l'interface substrat-vernis et d'autre part de defauts observables en transmission, à la lampe à arc. Avantageusement, selon un mode de réalisation de l'invention, la couche de vernis déposée directement sur la surface usinée. Les étapes de doucissage de polissage sont supprimées. Ce mode de réalisation est particulièrement avantageux dans le cas de la réalisation d'une surface relativement simple comme les surfaces sphériques ou toriques. Dans autre mode de réalisation, la couche de vernis est déposée après l'étape de doucissage. Ce mode de réalisation est plus particulièrement adapté dans le cas de surfaces dites complexes telles que par exemple des surfaces atoriques ou multifocales progressives. L'invention est particulièrement avantageuse dans la mesure où elle permet à la fois le traitement de surfaces relativement simples et de surfaces complexes. Elle permet de diminuer le nombre de machines nécessaires et surtout diminuer de façon drastique le nombre d'outils, ce qui facilite la gestion procédés de production. L'invention permet en outre de diminuer les temps de production. A titre d'exemple, les temps moyens nécessaires aux différentes étapes des procédés sont les suivants Procédé classique Ebauche 2 min Douci 2,5 min Poli 1 min Total 1 5 min Premier mode de réalisation du procédé selon l'invention (sans douci) : Ebauche 2 Dépôt de vernis 1 min Temps de repos 2 Polymérisation vernis 1 Total 6 Deuxième mode de réalisation du procédé selon l'invention (avec douci) : Ebauche 2 min Douci ,5 min Dépôt de vernis min Temps de repos min Polymérisation vernis min Total 1 5 min Le procédé selon l'invention permet donc d'assurer le finissage d'une lentille quelle que soit la prescription. Le procédé de l'invention permet une plus grande flexibilité et des temps de cycle plus courts. Par ailleurs, la composition liquide de vernis utilisée dans le procédé selon l'invention peut présenter une formulation du type acrylique ou du type époxy. L'invention propose également une installation pour la mise en oeuvre du procédé precité, qui comprend une machine d'application du vernis, comportant un support la lentille pouvant être entraîné en rotation et un bras portant une buse de distribution à faible pression du vernis liquide, déplaçable en translation verticalement et horizontalement par rapport au support. Préférentiellement, la buse de distribution présente une pression de distribution l'ordre de 0,7.105 Pa. La description qui va suivre en regard des dessins annexés, donnés à titre d'exemples limitatifs, fera bien comprendre en quoi consiste l'invention et comment elle peut être réalisée. Sur les dessins annexés - les figures 1 et 2 représentent les organigrammes de deux modes de réalisation du procédé selon l'invention ; - la figure 3 est une vue schématique de principe de l'installation de l'invention ; et - la figure 4 est une vue en coupe longitudinale d'une lentille ophtalmique selon l'invention. Sur les figures 1 et 2, on a représenté les étapes principales d'un procédé de finissage d'une surface d'une lentille ophtalmique à une prescription donnée. Cette surface présente ici une rugosité moyenne arithmétique Ra inférieure à 0,5 pm, et préférentiellement comprise entre 0,05 et 0,06 pm. Selon ce procédé, dans une première étape, on dépose sur ladite surface une couche de vernis sur une épaisseur comprise entre environ 30 Ra et 800 Ra, où Ra est la rugosité moyenne arithmétique de cette surface, pour conférer à cette dernière un état de surface poli. Préférentiellement, l'épaisseur de la couche de vernis déposée sur la surface est comprise entre environ 100 Ra et 800 Ra et plus préférentiellement entre 500 Ra et 800 Ra. Pour déterminer la rugosité moyenne arithmétique Ra de la surface il est avantageusement utilisé un profilomètre/rugosimètre FTS (Form Talysurf Series) commercialisé notamment par la Société TAYLOR HOBSON. Cet appareil comporte une tête laser (par exemple une tête ayant la référence 1 2l2033-308), un palpeur (référence 112l1836) de longueur mm muni d'une tete sphéro-conique de rayon 2 mm. Cet appareil mesure, dans le plan de coupe choisie, un profil deux dimensions. L'acquisition du profil, dans le présent cas est réalisée sur 10 mm, ce qui permet d'obtenir une courbe Z = f (x). De profil on peut extraire différentes caractéristiques de surface et notamment forme, ondulation et rugosité. Ainsi, pour déterminer la rugosité Ra, le profil subit deux traitements différents, le retrait de la forme et un filtrage qui correspond au retrait de ligne moyenne. Les différentes étapes pour déterminer un tel paramètre Ra sont donc les suivantes - acquisition du profil Z = f (x), - retrait de la forme, - filtrage (retrait de la ligne moyenne), et - détermination du paramètre Ra. L'étape d'acquisition du profil consiste à déplacer sur la surface de la lentille en question, le stylet de l'appareil précité qui enregistre les attitudes Z de la surface en fonction du déplacement X. Lors de l'étape de retrait de la forme, le profil obtenu à l'étape précedente est rapporté à une sphère idéale, c'est-à-dire une sphère pour laquelle les écarts de profil par rapport à cette sphère sont minimaux. Le mode choisi ici est LS arc, retrait du meilleur arc de cercle. Cela permet d'obtenir ainsi une courbe représentative des caractéristiques du profil de la surface en termes d'ondulation et de rugosité. L'étape de filtrage permet de ne conserver que les défauts correspondant à certaines longueurs d'onde. En l'occurrence, on cherche à exclure les ondulations, défauts dont les longueurs d'onde sont plus élevées que les longueurs d'onde des défauts dus à la rugosité. Le filtre est ici du type Gaussien, la coupure utilisée est de 0,08 mm. A partir de la courbe obtenue, la rugosité moyenne arithmétique Ra est déterminée selon la formule suivante où Zn est, pour chaque point, l'écart algébrique Z, par rapport à la ligne moyenne calculée au filtrage. Selon le mode de réalisation représenté sur la figure 1 la dépose du vernis s'effectue sur la surface à l'arrêt, en une seule fois, la quantité déterminée de vernis étant placée au centre de la surface de la lentille. Puis on étale le vernis par centrifugation. Cette centrifugation du vernis est réalisée à une vitesse rotation de la lentille comprise entre 300 et 1000 trlmin et préférentiellement egale à environ 500 trlmin. L'etape de centrifugation présente une durée d'environ 10 secondes. Selon mode de réalisation représenté sur la figure 2, le dépôt et l'étalement vernis sur la lentille s'effectuent simultanément, déposant le vernis sur ladite surface selon un déplacement de la buse du centre vers le bord de la lentille. Ce dépôt en spirale du vernis sur la surface est réalisé à une vitesse de rotation de la lentille comprise entre 300 et 1000 trlmin. La vitesse de rotation de la lentille est contrôlée de manière à conserver un maximum vernis. Le dépot de la couche de vernis sur la surface de la lentille est réalisé à une température ambiante (comprise entre 25 et 30 C). Après le dépôt et l'étalement du vernis, on procède à la tension de ce dernier, en entraînant ladite lentille à une vitesse de rotation supérieure à 1000 trlmin, pendant une durée d'environ 50 secondes, en maintenant une température ambiante (comprise entre 25 et 30 C). Puis on met au repos le vernis pendant une durée qui peut atteindre à 4 minutes. Après l'étape de repos, le vernis est réticulé par photopolymérisation rayonnement ultraviolet. Avantageusement, selon ce procédé, on utilise une composition liquide vernis, qui présente une viscosité à 25 C comprise entre environ 1000 3000 mPas ce qui facilite l'étalement et la tension du vernis sur la surface de la lentille. Au cours des différentes étapes du procédé, il est important de controler la viscosité de la composition liquide de vernis mise en pauvre, pour controler l'épaisseur vernis déposée sur la surface et obtenir en définitive une surface de lentille présentant une bonne qualité optique. En outre, le vernis une fois polymérisé présente un indice de réfraction sensiblement égal à celui de la lentille avec une tolérance de 0,01, de façon à ce que la couche de vernis et le substrat que constitue la lentille forment un seul dioptre. Cela permet à la lentille de répondre aux exigences cosmétiques, du fait qu'il n'y a pas d'irisation visible à l'interface substrat-vernis et pas de défauts observables en transmission à la lampe à arc. La lampe utilisée pour le contrôle d'aspect de la lentille après le finissage est une lampe à décharge à vapeur de mercure. La boîte à lumière et le boîtier d'alimentation sont de la marque EUROSEP. La lampe est de marque OSRAM, référence HBO 100 WI2. La composition de vernis utilisée peut présenter une formulation de type acrylique à base de polyuréthane. Par exemple, elle peut comporter un monomère de type polyacrylate ou poly(méth)acrylate, et éventuellement un (méth)acryloxysilane, ou un monomère à fonction(s) époxy ou leurs mélanges. Par exemple, elle peut comprendre au moins un monomère polyacrylate ou au moins un monomère à fonction(s) époxy. Dans ce cas, elle comprend avantageusement un mélange de monomères diacrylate et triacrylate et le monomère diacrylate comprend un polyester uréthane diacrylate aliphatique. Le monomère triacrylate est choisi parmi le triméthylolpropane éthoxylétriacrylate et le pentaerythritol triacrylate. Le ratio en poids diacrylateltriacrylate varie de 50I50 à 40I60. Par exemple, elle peut aussi comprendre un mélange monoacryloxysilane et d'un polyacrylate. Le polyacrylate comprend dipentaerythritol pentaacrylate. Elle comprend en outre de la silice colloïdale. Selon une autre variante, composition de vernis utilisée comprend un oligomère époxyacrylate halogéné préférentiellement bromé et en outre un monomère acrylate d'indice inférieur d'au moins 0,1 par rapport à celui de l'époxyacrylate halogéné. Sur la figure 3 on a représenté une machine d'application du vernis qui comprend un support 1001 de la lentille pouvant être entraîné en rotation autour d'un axe vertical X2, et un bras 1003 portant une buse de distribution à faible pression 002 du vernis liquide, déplaçable en translation verticalement selon l'axe Y, horizontalement selon X, par rapport au support. buse de distribution 1002 présente une pression de distribution du vernis liquide de l'ordre de 0,7.105 Pa. Cette machine peut être utilisée pour réaliser les deux modes réalisation du procédé représentés sur les figures 1 et 2, à savoir le premier mode de réalisation dit statique qui consiste à déposer le vernis en une seule fois sur la lentille arrêtée, puis à étaler ledit vernis par centrifugation, et troisième mode de réalisation, dit dynamique, qui consiste à déposer le vernis combinant la rotation de la lentille autour de l'axe X2 et le déplacement du bras 1003 radialement. Cette machine peut-être utilisée également pour un deuxième mode réalisation, dit semi-dynamique, qui consiste à déposer le vernis alors lentille est entraînée en rotation, la buse étant en position fixe, centree sur l'axe X2 du support. Pour réaliser le premier mode de réalisation du procédé représenté sur la figure 1, buse de distribution à faible pression du vernis liquide est centrée sur l'axe X2 rotation du support 1001 de la lentille, le support étant arrêté, et elle éjecte en une seule fois une quantité déterminée de vernis au centre surface de la lentille ophtalmique. Puis le support 1001 de la lentille est entraine en rotation autour de l'axe X2 à vitesse lente de façon à provoquer l'étalement du vernis sur la totalité de la surface de la lentille ophtalmique. La vitesse de rotation de la lentille est ajustee de manière à éviter une perte de vernis. Pour ce faire, la vitesse de rotation support est contrôlée. La vitesse d'entraînement en rotation du support lors l'étalement de vernis est de l'ordre de 500 trlmin et la durée de la rotation est l'ordre de 10 secondes. Pour mettre en ceuvre troisième mode de réalisation du procédé selon l'invention, le support 1001 la lentille est entraîné en rotation autour de l'axe X2 et la buse de distribution vernis est déplacée en translation selon l'axe X, du centre vers le bord de la lentille ou du bord vers le centre, alors qu'elle éjecte sur la surface de la lentille la quantité prévue de vernis. La hauteur de chute du vernis est paramétrable en déplaçant le bras 1003 portant la buse 1002 selon l'axe vertical Y,. Toutefois cette hauteur reste fixe pendant le dépôt. Ce dépôt, appelé communément dépôt dynamique, du vernis sur la surface de la lentille peut s'avérer particulièrement avantageux pour recouvrir des surfaces de lentilles à forte composante torique et/ou à forte concavité. Lors du dépôt du vernis, la rotation du support 1001 de la lentille est réalisée dans les mêmes conditions que pour la centrifugation. Enfin, sur la figure on représenté schématiquement vue en coupe longitudinale une lentille ophtalmique L obtenue par le procédé précité, qui comprend une face avant convexe S2 réalisée par moulage, et une face arrière concave S, réalisée conformément au procédé précité qui comporte une épaisseur de couche de vernis d'environ 40 Nm. Cette lentille est avantageusement obtenue selon l'invention par polymérisation d'une composition à base de bis [allycarbonatej de diéthylène glycol. Cette lentille présente soit un indice de réfraction inférieur ou égal à 1,55, et préférentiellement de l'ordre de 1,50, soit un indice de réfraction supérieur à 1,55, et préférentiellement l'ordre de 1,590. Ladite lentille peut être également constituée d'un polymère à base de polycarbonate de bisphénol Quatre exemples vont etre explicités ci-après. Exemple 1 Composé Pourcentage en Poids Fournisseur SR 351 Cray Valley CN 965 Cray Valley Irgacure 500 Ciba Geigy Irgacure 184 Ciba Geigy SR 351 est un triméthylol propane triacrylate. CN 965 est un polyester uréthane diacrylate aliphatique. Exemple 2 La surface à traiter est obtenue par un procédé selon lequel l'étape d'usinage, réalisée au moyen d'une fraise, est suivie par une étape de lissage. La surface obtenue a une forme quelconque. Substrat : CR Indice(ne) : 1 Ra après usinage : 0. Ra après lissage: 0 Epaisseur vernis : (670 Ra) Indice vernis 1 La composition du vernis a eté explicitée dans le détail en référence aux figures 1 à 4. Exemple 3 La surface réalisée est une sphère ou un tore, elle présente donc une symétrie. Dans le procédé mis en oeuvre dans ce cas, il n'y a pas d'étape de lissage. La machine utilisée, fabriquée la Société MICRO-OPTICS, est du type de celle décrite dans la demande brevet WO 98I55261. Substrat : CR Indice(ne) : 1 Ra après usinage : 0 Nm Epaisseur vernis : 10 (30 Ra) Indice du vernis : 1 Composition du vernis Composé Pourcentage Fournisseur en poids KBM-5103 32.35 Shin-Etsu 1034A (silice colloïdale dans Nalco 4.38 H20) Acétylacétonate d'alluminium 0 Aldrich 4-hydroxy-4-méthyl-2-pentanone 24 MA-ST (Silice colloïdale dans 6 Nissan Chemical méthanol) Ebecryl 265 22 Radcure (UCB Chemicals) SR-399 8 Sartomer Darocur 1173 0 L7602 0 Witco L7500 0 Witco Exemple 4 Même procédé que dans le cas de l'exemple 3, le substrat de la lentille à traiter change, il s'agit du polycarbonate (PC). Substrat : PC Indice(ne) : 1.591 Ra après usinage : 0.05 pm Epaisseur vernis : 25 pm (500 Ra) Indice du vernis : 1.586 Composition du vernis Composé Pourcentage Fournisseur en poids RX00841 63, Radcure (UCB Chemicals) RX00726 23. Radcure (UCB Chemicals) Méthanol 1 n-Propanol 1 Glycidoxypropyltriméthoxysilane 1 Sivento Butanone 6.169 Irgacure-500 2.644 Ciba Geigy -18 surfactant 0.264 Olin Le RX00726 est un mélange d'un oligomère époxy acrylate bromé (60 et d'un monomère acrylate (40 %). Le RX00841 est un mélange des mêmes composés mais dans proportion 70I30. REVENDICATIONS 1. Procédé de finissage d'une surface d'une lentille ophtalmique, à une prescription donnée, caractérisé en ce qu'on applique sur surface une couche de vernis d'épaisseur comprise entre environ 30 Ra et Ra, où Ra est la rugosité moyenne arithmétique de ladite surface, pour conférer un état de surface poli. 2. Procédé selon la revendication 1, caractérisé ce que l'épaisseur de la couche de vernis déposée sur ladite surface est comprise entre environ 100 et 800 Ra, préférentiellement comprise entre 500 Ra et 800 Ra. Procédé selon l'une des revendications 1 ou 2, caractérisé en ce que ladite surface présente une rugosité moyenne arithmétique Ra inférieure à 0,5 préférentiellement comprise entre 0,05 et 0,07 pm. 4. Procédé selon l'une des revendications 1 à 3, caractérisé en ce que l'on dépose en une seule fois une quantité déterminée de vernis au centre de ladite surface puis on étale le vernis par centrifugation. 5. Procédé selon la revendication 4, caractérisé en ce que la centrifugation du vernis est réalisée à une vitesse de rotation de la lentille comprise entre 300 et 1000 trlmin. 6. Procédé selon la revendication 5, caractérisé en ce que la centrifugation du vernis est réalisée à une vitesse de rotation de la lentille égale à environ 500 trlmin. 7. Procédé selon l'une des revendications 1 à 3, caractérisé en ce que l'on dépose le vernis sur ladite surface selon un déplacement la buse du centre vers le bord et le bord de ladite surface. Procédé selon la revendication 7, caractérisé en que la dépose du vernis réalisée à une vitesse de rotation de la lentille comprise entre 300 et 1000 trlmin. 9. Procédé selon l'une des revendications 1 à 8, caractérisé en ce que le dépôt de la couche de vernis sur ladite surface est réalisé à une température comprise entre 25 et 30 C. Procédé selon l'une des revendications 1 à 9, caractérisé en ce que le vernis réticulé par photopolymérisation au rayonnement ultraviolet. 11. Procédé selon la revendication 10, caractérisé en ce qu'avant la réticulation du vernis on met au repos le vernis étalé sur ladite surface pendant une duree pouvant atteindre entre 2 à 4 minutes. 1 Procédé selon la revendication 11, caractérisé en ce que la température de l'étape de repos du vernis est comprise entre 25 et 30 C. Procédé selon l'une quelconque des revendications 1 à 12, caracterisé en ce que la couche de vernis est obtenue par durcissement d'une composition liquide de vernis présentant une viscosité à 25 C comprise entre environ 000 et 3000 mPas. 1 Procédé selon l'une quelconque des revendications 1 à 13, caractérisé en ce que la couche de vernis présente un indice de réfraction sensiblement égal à celui de la lentille avec une tolérance de 0,01. 1 Procédé selon l'une quelconque des revendications précédentes, caractérisé en ce que la composition liquide de vernis utilisée comprend - monomère de type polyacrylate ou poly(méth)acrylate, éventuellement un (méth)acryloxysilane, ou - un monomère à fonction(s) époxy ou leurs mélanges. Procédé selon l'une quelconque des revendications précédentes, caracterisé en ce que l'on obtient une lentille ophtalmique qui présente un indice de réfraction inférieur ou égal à 1,55. 17. Procédé selon la revendication 16, caractérisé en ce que la lentille ophtalmique obtenue présente un indice de réfraction de l'ordre de 1,50. 18. Procédé selon la revendication 17, caractérisé en ce que la lentille ophtalmique utilisée est obtenue par polymérisation d'une composition à base bis [allylcarbonate] de diéthylène glycol. Procédé selon l'une quelconque des revendications 16 à caracterisé en ce que la composition liquide de vernis utilisée comprend au moins un monomère polyacrylate ou au moins un monomère à fonction(s) époxy. 20. Procédé selon la revendication 19, caractérisé en ce que la composition liquide de vernis utilisée comprend un mélange de monomères diacrylate et triacrylate. Procédé selon la revendication 20, caractérisé en ce que le monomère diacrylate comprend un polyester uréthane diacrylate aliphatique. Procédé selon la revendication 20, caractérisé en ce que monomère triacrylate est choisi parmi le triméthylolpropane éthoxylétriacrylate le pentaerythritol triacrylate. 23. Procédé selon la revendication 20, caractérisé en ce que le ratio poids diacrylateltriacrylate varie de 50I50 à 40I60. Procédé selon l'une quelconque des revendications 16 à 19, caractérisé en ce que la composition liquide de vernis utilisée comprend un mélange d'un monoacryloxysilane et d'un polyacrylate. 25. Procédé selon la revendication 24, caractérisé en ce que le polyarcrylate comprend le dipentaerythritol pentaacrylate. 26. Procédé selon la revendication 24, caractérisé en ce que la composition liquide de vernis utilisée comprend en outre de la silice colloïdale. Procédé selon l'une quelconque des revendications 1 à 15, caractérisé en ce que l'on obtient une lentille ophtalmique qui présente un indice de réfraction supérieur à 1,55. 28. Procédé selon la revendication 27, caractérisé en ce que la lentille ophtalmique obtenue présente un indice de réfraction de l'ordre de 1,590. 29. Procédé selon la revendication 27 ou 28, caractérisé en ce que lentille ophtalmique utilisée est constituée d'un polymère à base polycarbonate de bisphénol A. 30. Procédé selon l'une quelconque des revendications 27 à 29, caractérisé en ce que la composition liquide de vernis utilisée comprend un oligomère époxyacrylate halogéné et préférentiellement bromé. 31. Procédé selon la revendication 30, caractérisé en ce que la composition liquide de vernis utilisée comprend en outre un monomère acrylate d'indice inférieur d'au moins 0,1 par rapport à celui de l'époxyacrylate halogéné. 32. Installation pour la mise en ceuvre du procédé selon l'une des revendications 1 à 31, caractérisée en ce qu'elle comprend une machine d'application du vernis, qui comprend un support (1001) de la lentille pouvant être entraîné en rotation et un bras (1003) portant une buse de distribution 002) à faible pression du vernis liquide, déplaçable en translation verticalement horizontalement par rapport au support (1001). 33. Installation selon la revendication 32, caractérisée en ce buse de distribution (1002) présente une pression de distribution de l'ordre de 7.105 Pa.